(57)【要約】【課題】  本発明は、シリコンを用いながら、従来のアモルファス型太陽電池やシリコン結晶型太陽電池に比べ、大幅にコストダウンできる大面積太陽電池とその製造方法の提供を目的とする。【解決手段】本発明は、透明基板表面に透明電極を介して積層形成されているｎ型シリコン微粒子膜とｎ型シリコン微粒子膜が透明電極表面に形成された第１の有機被膜とｎ型シリコン微粒子膜表面に形成された第２の有機被膜、およびｎ型シリコン微粒子膜表面に形成された第２の有機被膜とｎ型シリコン微粒子膜表面に形成された第３の有機被膜を介してそれぞれ互いに共有結合している太陽電池を提供することを要旨とする。【選択図】  図３
2007173517.tif 000002
【特許請求の範囲】
【請求項１】
透明基板表面に第１の有機被膜で被われた透明電極と第２の有機被膜で被われたｎ型シリコン微粒子膜と第３の有機被膜で被われたｐ型シリコン微粒子膜が順番に積層形成されており、第１の有機被膜と第２の有機被膜および第２の有機被膜と第３の有機被膜が互いに共有結合していることを特徴とする太陽電池。
【請求項２】
透明基板表面に形成された第１の有機被膜とｎ型シリコン微粒子表面に形成された第２の有機被膜、およびｎ型シリコン微粒子表面に形成された第２の有機被膜とｐ型シリコン微粒子膜表面に形成された第３の有機被膜が互いに異なることを特徴とする請求項１記載の太陽電池。
【請求項３】
共有結合が、エポキシ基とイミノ基の反応で形成された−Ｎ−Ｃ−の結合であることを特徴とする請求項１記載の太陽電池。
【請求項４】
第１，第２，及び第３の有機被膜が単分子膜で構成されていることを特徴とする請求項１および２記載の太陽電池。
【請求項５】
透明電極表面を少なくとも第１のアルコキシシラン化合物とシラノール縮合触媒と非水系の有機溶媒を混合して作成した化学吸着液中に接触させてアルコキシシラン化合物と透明電極表面を反応させて透明電極表面に第１の反応性の有機被膜を形成する工程と、ｎ型シリコン微粒子を少なくとも第２のアルコキシシラン化合物とシラノール縮合触媒と非水系の有機溶媒を混合して作成した化学吸着液中に分散させてアルコキシシラン化合物とｎ型シリコン微粒子表面を反応させてシリコン微粒子表面に第２の反応性の有機被膜を形成する工程と、ｐ型シリコン微粒子を少なくとも第３のアルコキシシラン化合物とシラノール縮合触媒と非水系の有機溶媒を混合して作成した化学吸着液中に分散させてアルコキシシラン化合物とｐ型シリコン微粒子表面を反応させてシリコン微粒子表面に第３の反応性の有機被膜を形成する工程と、第１の反応性の有機被膜の形成された透明基板表面の透明電極に第２の反応性の有機被膜で被覆されたｎ型シリコン微粒子を接触させて反応させる工程と、余分な第２の反応性の有機被膜で被覆されたｎ型シリコン微粒子を洗浄除去して単層のｎ型シリコン微粒子膜を形成する工程と、第２の反応性の有機被膜の形成されたｎ型シリコン微粒子膜表面に第３の反応性の有機被膜で被覆されたｐ型シリコン微粒子を接触させて反応させる工程と、余分な第３の反応性の有機被膜で被覆されたｐ型シリコン微粒子を洗浄除去して単層のｐ型シリコン微粒子膜を形成する工程と、裏面電極を形成する工程を含むことを特徴とする太陽電池の製造方法。
【請求項６】
第１の反応性の有機被膜を形成する工程、第２の反応性の有機被膜を形成する工程、および第３の反応性の有機被膜を形成する工程において、それぞれアルコキシシラン化合物の反応後、有機溶剤で洗浄して透明基板、ｎ型シリコン微粒子、及びｎ型シリコン微粒子の表面に共有結合した第１〜第３の反応性の単分子膜を形成することを特徴とする請求項５記載の太陽電池の製造方法。
【請求項７】
第１、第３の反応性の有機被膜がエポキシ基を含み第２の反応性の有機被膜がイミノ基を含むか、第１、第３の反応性の有機被膜がイミノ基を含み第２の反応性の有機被膜がエポキシ基を含むことを特徴とする請求項５記載の太陽電池の製造方法。
【請求項８】
第１、第３の反応性の単分子膜がエポキシ基を含み第２の反応性の単分子膜がイミノ基を含むか、第１、第３の反応性の単分子膜がイミノ基を含み第２の反応性の単分子膜がエポキシ基を含むことを特徴とする請求項６記載の太陽電池の製造方法。
【請求項９】
ｎ型シリコン微粒子膜とｐ型シリコン微粒子膜がそれぞれ複数層有機被膜を介して製膜されていることを特徴とする請求項１記載の太陽電池。
【請求項１０】
ｎ型およびｐ型シリコン微粒子表面に形成された有機被膜がそれぞれ２種類有り、第２の有機被膜が形成されたシリコン微粒子と第３の有機被膜が形成されたシリコン微粒子とが交互に積層されていることを特徴とする請求項９記載の太陽電池。
【請求項１１】
第２の有機被膜と第３の有機被膜が反応して共有結合を形成していることを特徴とする請求項１０記載の太陽電池。
【請求項１２】
共有結合が、エポキシ基とイミノ基の反応で形成された−Ｎ−Ｃ−の結合であることを特徴とする請求項１１記載の太陽電池。
【請求項１３】
単層のｎ型シリコン微粒子膜を形成する工程の後、第２の反応性の有機被膜の形成されたｎ型シリコン微粒子膜表面に第４の反応性の有機被膜で被覆されたｎ型シリコン微粒子を接触させて反応させる工程と、余分な第４の反応性の有機被膜で被覆されたｎ型シリコン微粒子を洗浄除去して２層目のｎ型シリコン微粒子膜を形成する工程、及び単層のｐ型シリコン微粒子膜を形成する工程の後、第３の反応性の有機被膜の形成されたｐ型シリコン微粒子膜表面に第５の反応性の有機被膜で被覆されたｐ型シリコン微粒子を接触させて反応させる工程と、余分な第５の反応性の有機被膜で被覆されたｐ型シリコン微粒子を洗浄除去して２層目のｐ型シリコン微粒子膜を形成する工程を含むことを特徴とする請求項５記載の太陽電池の製造方法。
【請求項１４】
それぞれの層間で接触する有機被膜に、それぞれ互いに反応する官能基を組み合わせることを特徴とする請求項１３記載の太陽電池の製造方法。
【請求項１５】
ｎ型及びｎ型シリコン微粒子膜として、任意の層数だけ累積したシリコン微粒子膜を形成することを特徴とする請求項１３記載の太陽電池の製造方法。
【請求項１６】
第１〜５の反応性の有機被膜を形成する工程の後に、それぞれ透明電極あるいはシリコン微粒子表面を有機溶剤で洗浄して透明電極やシリコン微粒子表面に共有結合した第１〜５の反応性の単分子膜を形成することを特徴とする請求項１３記載の太陽電池の製造方法。
【請求項１７】
それぞれ互いに反応する官能基の組み合わせがエポキシ基とイミノ基であることを特徴とする請求項１４記載の太陽電池の製造方法。
【請求項１８】
シラノール縮合触媒の代わりに、ケチミン化合物、又は有機酸、アルジミン化合物、エナミン化合物、オキサゾリジン化合物、アミノアルキルアルコキシシラン化合物を用いることを特徴とする請求項５に記載の単層シリコン微粒子膜太陽電池の製造方法。
【請求項１９】
シラノール縮合触媒に助触媒としてケチミン化合物、又は有機酸、アルジミン化合物、エナミン化合物、オキサゾリジン化合物、アミノアルキルアルコキシシラン化合物から選ばれる少なくとも１つを混合して用いることを特徴とする請求項５に記載の単層シリコン微粒子膜太陽電池の製造方法。
【発明の詳細な説明】
【技術分野】
【０００１】
本発明は、太陽電池とその製造方法に関するものである。さらに詳しくは、半導体性シリコン微粒子の表面に熱反応性または光反応性、あるいはラジカル反応性またはイオン反応性を付与した微粒子を用いた大面積で且つシリコン微粒子膜厚が均一な太陽電池その製造方法に関するものである。
【０００２】
本発明において、「シリコン微粒子」には、半導体性ｎ型シリコン微粒子と半導体性ｎ型シリコン微粒子が含まれる。
【背景技術】
【０００３】
従来、シリコン太陽電池では、ガラス基板表面にプラズマCVD を用いて製膜したシリコンアモルファス型太陽電池や、シリコン結晶やポリシリコン結晶を切断して板状に加工した後不純物拡散したシリコン結晶型太陽電池が知られている。
例えば以下に示すような特許文献がある。
【特許文献１】特開平10-247629号公報
【発明の開示】
【発明が解決しようとする課題】
【０００４】
しかしながら、従来のシリコンアモルファス型太陽電池では、高価な真空装置を用いるため、製造コストが高くなるという欠点があった。また、シリコン結晶型太陽電池では、高純度なシリコン結晶やポリシリコン結晶を多量に用いるため、製造コストが高くなるという欠点があった。
【０００５】
本発明は、シリコンを用いながら、従来のアモルファス型太陽電池やシリコン結晶型太陽電池に比べ、大幅にコストダウンできる大面積太陽電池とその製造方法の提供を目的とする。
【課題を解決するための手段】
【０００６】
前記課題を解決するための手段として提供される第一の発明は、  透明基板表面に第１の有機被膜で被われた透明電極と第２の有機被膜で被われたｎ型シリコン微粒子膜と第３の有機被膜で被われたｐ型シリコン微粒子膜が順番に積層形成されており、第１の有機被膜と第２の有機被膜および第２の有機被膜と第３の有機被膜が互いに共有結合していることを特徴とする太陽電池である。
【０００７】
第二の発明は、第一の発明において、透明基板表面に形成された第１の有機被膜とｎ型シリコン微粒子表面に形成された第２の有機被膜、およびｎ型シリコン微粒子表面に形成された第２の有機被膜とｐ型シリコン微粒子膜表面に形成された第３の有機被膜が互いに異なることを特徴とする太陽電池である。
【０００８】
第三の発明は、第一の発明において、共有結合が、エポキシ基とイミノ基の反応で形成された−Ｎ−Ｃ−の結合であることを特徴とする太陽電池である。
【０００９】
第四の発明は、第一及び第二の発明において、第１，第２及び第３の有機被膜が単分子膜で構成されていることを特徴とする太陽電池である。
【００１０】
第五の発明は、透明電極表面を少なくとも第１のアルコキシシラン化合物とシラノール縮合触媒と非水系の有機溶媒を混合して作成した化学吸着液中に接触させてアルコキシシラン化合物と透明電極表面を反応させて透明電極表面に第１の反応性の有機被膜を形成する工程と、ｎ型シリコン微粒子を少なくとも第２のアルコキシシラン化合物とシラノール縮合触媒と非水系の有機溶媒を混合して作成した化学吸着液中に分散させてアルコキシシラン化合物とｎ型シリコン微粒子表面を反応させてシリコン微粒子表面に第２の反応性の有機被膜を形成する工程と、ｎ型シリコン微粒子を少なくとも第３のアルコキシシラン化合物とシラノール縮合触媒と非水系の有機溶媒を混合して作成した化学吸着液中に分散させてアルコキシシラン化合物とｐ型シリコン微粒子表面を反応させてシリコン微粒子表面に第３の反応性の有機被膜を形成する工程と、第１の反応性の有機被膜の形成された透明基板表面の透明電極に第２の反応性の有機被膜で被覆されたｎ型シリコン微粒子を接触させて反応させる工程と、余分な第２の反応性の有機被膜で被覆されたｎ型シリコン微粒子を洗浄除去して単層のｎ型シリコン微粒子膜を形成する工程と、第２の反応性の有機被膜の形成されたｎ型シリコン微粒子膜表面に第３の反応性の有機被膜で被覆されたｐ型シリコン微粒子を接触させて反応させる工程と、余分な第３の反応性の有機被膜で被覆されたｐ型シリコン微粒子を洗浄除去して単層のｐ型シリコン微粒子膜を形成する工程と、裏面電極を形成する工程を含むことを特徴とする太陽電池の製造方法。
【００１１】
第六の発明は、第五の発明において、第１の反応性の有機被膜を形成する工程、第２の反応性の有機被膜を形成する工程、および第３の反応性の有機被膜を形成する工程において、それぞれアルコキシシラン化合物の反応後、有機溶剤で洗浄して透明基板、ｎ型シリコン微粒子、及びｐ型シリコン微粒子の表面に共有結合した第１〜第３の反応性の単分子膜を形成することを特徴とする太陽電池の製造方法である。
【００１２】
第七の発明は、第五の発明において、第１、第３の反応性の有機被膜がエポキシ基を含み第２の反応性の有機被膜がイミノ基を含むか、第１、第３の反応性の有機被膜がイミノ基を含み第２の反応性の有機被膜がエポキシ基を含むことを特徴とする太陽電池の製造方法である。
【００１３】
第八の発明は、第六の発明において、第１、第３の反応性の単分子膜がエポキシ基を含み第２の反応性の単分子膜がイミノ基を含むか、第１、第３の反応性の単分子膜がイミノ基を含み第２の反応性の単分子膜がエポキシ基を含むことを特徴とする太陽電池の製造方法である。
【００１４】
第九の発明は、第一の発明において、ｎ型シリコン微粒子膜とｐ型シリコン微粒子膜がそれぞれ複数層有機被膜を介して製膜されていることを特徴とする太陽電池である。
【００１５】
第十の発明は、第九の発明において、ｎ型およびｐ型シリコン微粒子表面に形成された有機被膜がそれぞれ２種類有り、第２の有機被膜が形成されたシリコン微粒子と第３の有機被膜が形成されたシリコン微粒子とが交互に積層されていることを特徴とする太陽電池である。
【００１６】
第十一の発明は、第十の発明において、第２の有機被膜と第３の有機被膜が反応して共有結合を形成していることを特徴とする太陽電池である。
【００１７】
第十二の発明は、第十一の発明において、共有結合が、エポキシ基とイミノ基の反応で形成された−Ｎ−Ｃ−の結合であることを特徴とする太陽電池である。
【００１８】
第十三の発明は、第５の発明において単層のｎ型シリコン微粒子膜を形成する工程の後、第２の反応性の有機被膜の形成されたｎ型シリコン微粒子膜表面に第４の反応性の有機被膜で被覆されたｎ型シリコン微粒子を接触させて反応させる工程と、余分な第４の反応性の有機被膜で被覆されたｎ型シリコン微粒子を洗浄除去して２層目のｎ型シリコン微粒子膜を形成する工程、及び単層のｎ型シリコン微粒子膜を形成する工程の後、第３の反応性の有機被膜の形成されたｐ型シリコン微粒子膜表面に第５の反応性の有機被膜で被覆されたｐ型シリコン微粒子を接触させて反応させる工程と、余分な第５の反応性の有機被膜で被覆されたｐ型シリコン微粒子を洗浄除去して２層目のｐ型シリコン微粒子膜を形成する工程を含むことを特徴とする太陽電池の製造方法である。
【００１９】
第十四の発明は、第十三の発明において、それぞれの層間で接触する有機被膜に、それぞれ互いに反応する官能基を組み合わせることを特徴とする太陽電池の製造方法である。
【００２０】
第十五の発明は、第十三の発明において、ｎ型及びｐ型シリコン微粒子膜として、任意の層数だけ累積したシリコン微粒子膜を形成することを特徴とする太陽電池の製造方法である。
【００２１】
第十六の発明は、第十三の発明において、第１〜５の反応性の有機被膜を形成する工程の後に、それぞれ透明電極あるいはシリコン微粒子表面を有機溶剤で洗浄して透明電極やシリコン微粒子表面に共有結合した第１〜５の反応性の単分子膜を形成することを特徴とする太陽電池の製造方法である。
【００２２】
第十七の発明は、第十四の発明において、それぞれ互いに反応する官能基の組み合わせがエポキシ基とイミノ基であることを特徴とする太陽電池の製造方法である。
【００２３】
第十八の発明は、第五の発明において、シラノール縮合触媒の代わりに、ケチミン化合物、又は有機酸、アルジミン化合物、エナミン化合物、オキサゾリジン化合物、アミノアルキルアルコキシシラン化合物を用いることを特徴とする単層シリコン微粒子膜太陽電池の製造方法である。
【００２４】
第十九の発明は、第五の発明において、シラノール縮合触媒に助触媒としてケチミン化合物、又は有機酸、アルジミン化合物、エナミン化合物、オキサゾリジン化合物、アミノアルキルアルコキシシラン化合物から選ばれる少なくとも１つを混合して用いることを特徴とする単層シリコン微粒子膜太陽電池の製造方法である。
以上の発明について、さらに要旨を説明する。
【００２５】
本発明は、透明電極表面を少なくとも第１のアルコキシシラン化合物とシラノール縮合触媒と非水系の有機溶媒を混合して作成した化学吸着液中に接触させてアルコキシシラン化合物と透明電極表面を反応させて透明電極表面に第１の反応性の有機被膜を形成する工程と、ｎ型シリコン微粒子を少なくとも第２のアルコキシシラン化合物とシラノール縮合触媒と非水系の有機溶媒を混合して作成した化学吸着液中に分散させてアルコキシシラン化合物とｎ型シリコン微粒子表面を反応させてシリコン微粒子表面に第２の反応性の有機被膜を形成する工程と、ｐ型シリコン微粒子を少なくとも第３のアルコキシシラン化合物とシラノール縮合触媒と非水系の有機溶媒を混合して作成した化学吸着液中に分散させてアルコキシシラン化合物とｐ型シリコン微粒子表面を反応させてシリコン微粒子表面に第３の反応性の有機被膜を形成する工程と、第１の反応性の有機被膜の形成された透明基板表面の透明電極に第２の反応性の有機被膜で被覆されたｎ型シリコン微粒子を接触させて反応させる工程と、余分な第２の反応性の有機被膜で被覆されたｎ型シリコン微粒子を洗浄除去して単層のｎ型シリコン微粒子膜を形成する工程と、第２の反応性の有機被膜の形成されたｎ型シリコン微粒子膜表面に第３の反応性の有機被膜で被覆されたｐ型シリコン微粒子を接触させて反応させる工程と、余分な第３の反応性の有機被膜で被覆されたｐ型シリコン微粒子を洗浄除去して単層のｐ型シリコン微粒子膜を形成する工程と、裏面電極を形成する工程とにより、透明基板表面に第１の有機被膜で被われた透明電極と第２の有機被膜で被われたｎ型シリコン微粒子膜と第３の有機被膜で被われたｐ型シリコン微粒子膜が順番に積層形成されており、第１の有機被膜と第２の有機被膜および第２の有機被膜と第３の有機被膜が互いに共有結合している太陽電池を提供することを要旨とする。
【００２６】
ここで、透明基板表面に形成された第１の有機被膜とｎ型シリコン微粒子表面に形成された第２の有機被膜、およびｎ型シリコン微粒子表面に形成された第２の有機被膜とｐ型シリコン微粒子膜表面に形成された第３の有機被膜が互いに異なれば、シリコン微粒子膜の積層に都合がよい。
また、共有結合が、エポキシ基とイミノ基の反応で形成された−Ｎ−Ｃ−の結合であれば、耐剥離強度を高める上で都合がよい。
さらに、第１，第２，及び第３の有機被膜が単分子膜で構成されていると、電池の内部抵抗を少なくする上で都合がよい。
【００２７】
また、このとき、第１の反応性の有機被膜を形成する工程、第２の反応性の有機被膜を形成する工程、および第３の反応性の有機被膜を形成する工程において、それぞれアルコキシシラン化合物の反応後、有機溶剤で洗浄して透明基板、ｎ型シリコン微粒子、及びｐ型シリコン微粒子の表面に共有結合した第１〜第３の反応性の単分子膜を形成すると、電池の内部抵抗を少なくする上で都合がよい。
【００２８】
また、第１、第３の反応性の単分子膜（有機膜でも良い。）がエポキシ基を含み第２の反応性の有機被膜がイミノ基を含むか、第１、第３の反応性の有機被膜がイミノ基を含み第２の反応性の単分子膜（有機膜でも良い。）がエポキシ基を含むと、製造工程を単純化する上で都合がよい。
【００２９】
さらにまた、本発明は、半導体層のｎおよびｐ型シリコン微粒子膜をそれぞれ複数層の微粒子膜で構成した太陽電池を製造提供することを要旨とする。
ここで、ｎ型およびｐ型シリコン微粒子表面に形成された有機被膜をそれぞれ２種類用意し、第２の有機被膜が形成されたシリコン微粒子と第３の有機被膜が形成されたシリコン微粒子とを交互に積層すると、複数層のシリコン微粒子膜を累積するのには都合がよい。
さらに、第１の有機被膜と第２の有機被膜が反応して共有結合を形成していると、耐剥離強度を向上できて都合がよい。
【００３０】
また、共有結合を、エポキシ基とイミノ基の反応で形成された−Ｎ−Ｃ−の結合で構成しておくと、累積工程を安定化する上で都合がよい。
単層のｎ型シリコン微粒子膜を形成する工程の後、第２の反応性の有機被膜の形成されたｎ型シリコン微粒子膜表面に第４の反応性の有機被膜で被覆されたｎ型シリコン微粒子を接触させて反応させる工程と、余分な第４の反応性の有機被膜で被覆されたｎ型シリコン微粒子を洗浄除去して２層目のｎ型シリコン微粒子膜を形成する工程、及び単層のｎ型シリコン微粒子膜を形成する工程の後、第３の反応性の有機被膜の形成されたｐ型シリコン微粒子膜表面に第５の反応性の有機被膜で被覆されたｐ型シリコン微粒子を接触させて反応させる工程と、余分な第５の反応性の有機被膜で被覆されたｐ型シリコン微粒子を洗浄除去して２層目のｐ型シリコン微粒子膜を形成する工程を行うと、累積工程を安定化する上で都合がよい。
【００３１】
このとき、それぞれの層間で接触する有機被膜に、それぞれ互いに反応する官能基を組み合わせて用いれば、累積工程を安定化する上で都合がよい。さらに、ｎ型及びｐ型シリコン微粒子膜として、任意の層数だけ累積したシリコン微粒子膜を形成すると光吸収効率を向上する上で都合がよい。
【００３２】
また、第１〜５の反応性の有機被膜を形成する工程の後に、それぞれ透明電極あるいはシリコン微粒子表面を有機溶剤で洗浄して透明電極やシリコン微粒子表面に共有結合した第１〜５の反応性の単分子膜を形成すれば、電池の内部抵抗を少なくする上で都合がよい。
さらにまた、それぞれ互いに反応する官能基の組み合わせがエポキシ基とイミノ基であると累積工程を単純化する上で都合がよい。
また、シラノール縮合触媒の代わりに、ケチミン化合物、又は有機酸、アルジミン化合物、エナミン化合物、オキサゾリジン化合物、アミノアルキルアルコキシシラン化合物を用いるたり、シラノール縮合触媒に助触媒としてケチミン化合物、又は有機酸、アルジミン化合物、エナミン化合物、オキサゾリジン化合物、アミノアルキルアルコキシシラン化合物から選ばれる少なくとも１つを混合して用いると、製造時間を短縮できて都合がよい。
【発明の効果】
【００３３】
以上説明したとおり、本発明によれば、半導体性シリコン微粒子を用い、シリコン微粒子本来の機能を損なうことなく、任意の透明基板表面にｎおよびｐ型シリコン微粒子を１層ずつ製膜した粒子サイズレベルで均一厚みのシリコン微粒子膜太陽電池や、ｎおよびｐ型シリコン微粒子を１層のみ並べた膜を複数層累積したシリコン微粒子膜積層型太陽電池及びそれらの製造方法を低コストで提供できる格別の効果がある。
【発明を実施するための最良の形態】
【００３４】
本発明は、少なくとも透明電極表面を第１のアルコキシシラン化合物とシラノール縮合触媒と非水系の有機溶媒を混合して作成した化学吸着液中に接触させてアルコキシシラン化合物と透明電極表面を反応させて透明電極表面に第１の反応性の有機被膜を形成する工程と、ｎ型シリコン微粒子を少なくとも第２のアルコキシシラン化合物とシラノール縮合触媒と非水系の有機溶媒を混合して作成した化学吸着液中に分散させてアルコキシシラン化合物とｎ型シリコン微粒子表面を反応させてシリコン微粒子表面に第２の反応性の有機被膜を形成する工程と、ｐ型シリコン微粒子を少なくとも第３のアルコキシシラン化合物とシラノール縮合触媒と非水系の有機溶媒を混合して作成した化学吸着液中に分散させてアルコキシシラン化合物とｐ型シリコン微粒子表面を反応させてシリコン微粒子表面に第３の反応性の有機被膜を形成する工程と、第１の反応性の有機被膜の形成された透明基板表面の透明電極に第２の反応性の有機被膜で被覆されたｎ型シリコン微粒子を接触させて反応させる工程と、余分な第２の反応性の有機被膜で被覆されたｎ型シリコン微粒子を洗浄除去して単層のｎ型シリコン微粒子膜を形成する工程と、第２の反応性の有機被膜の形成されたｎ型シリコン微粒子膜表面に第３の反応性の有機被膜で被覆されたｐ型シリコン微粒子を接触させて反応させる工程と、余分な第３の反応性の有機被膜で被覆されたｐ型シリコン微粒子を洗浄除去して単層のｐ型シリコン微粒子膜を形成する工程と、裏面電極を形成する工程とにより、透明基板表面に第１の有機被膜で被われた透明電極と第２の有機被膜で被われたｎ型シリコン微粒子膜と第３の有機被膜で被われたｐ型シリコン微粒子膜が順番に積層形成されており、第１の有機被膜と第２の有機被膜および第２の有機被膜と第３の有機被膜が互いに共有結合している太陽電池を提供する。
【００３５】
したがって、本発明では、半導体性シリコン微粒子を用い、シリコン微粒子本来の機能を損なうことなく、任意の透明基板表面にｎおよびｐ型シリコン微粒子を１層づつ製膜した粒子サイズレベルで均一厚みのシリコン微粒子膜太陽電池や、ｎおよびｐ型シリコン微粒子を１層のみの並べた膜を複数層累積した大面積シリコン微粒子膜積層型太陽電池及びそれらの製造方法を提供できる作用がある。
【００３６】
以下、本願発明の詳細を、代表例としてシリコン微粒子を用いた場合を取り上げて説明するが、本願発明は、これら実施例によって何ら限定されるものではない。
【実施例１】
【００３７】
まず、大きさが１００〜５ｎｍ程度の無水のｎ型シリコン微粒子１を用意し、よく乾燥した。次に、化学吸着剤として機能部位に反応性の官能基、例えば、エポキシ基あるいはイミノ基と他端にアルコキシシリル基を含む薬剤、例えば、下記式（化１）あるいは（化２）に示す薬剤を９９重量％、シラノール縮合触媒として、例えば、ジブチル錫ジアセチルアセトナート、あるいは有機酸である酢酸を１重量％となるようそれぞれ秤量し、シリコーン溶媒、例えば、ヘキサメチルジシロキサンとジメチルホルムアミド（５０：５０）混合溶媒に１重量％程度の濃度（好ましくい化学吸着剤の濃度は、０．５〜３％程度）になるように溶かして化学吸着液を調製した。
【００３８】
【化１】
2007173517.tif 000003
【００３９】
【化２】
2007173517.tif 000004
【００４０】
この吸着液に前記無水のｎ型シリコン微粒子１を混入撹拌して普通の空気中で（相対湿度５５％）で２時間程度反応させた。このとき、無水のｎ型シリコン微粒子表面のダングリングボンドには水酸基２が多数含まれているの（図１（ａ））で、前記化学吸着剤の−Ｓｉ（ＯＣＨ３）基と前記水酸基がシラノール縮合触媒あるいは有機酸である酢酸の存在下で脱アルコール（この場合は、脱ＣＨ３ＯＨ）反応し、下記式（化３）あるいは（化４）に示したような結合を形成し、シリコン微粒子表面全面に亘り表面と化学結合したエポキシ基を含む化学吸着単分子膜３あるいはアミノ基を含む化学吸着膜４が約１ナノメートル程度の膜厚で形成された（図１（ｂ）、１（ｃ））。なお、ここで、アミノ基を含む吸着剤を使用する場合には、スズ系の触媒では沈殿が生成するので、酢酸等の有機酸を用いた方がよかった。また、アミノ基はイミノ基を含んでいるが、アミノ基以外にイミノ基を含む物質には、ピロール誘導体や、イミダゾール誘導体等がある。さらに、ケチミン誘導体を用いれば、被膜形成後、加水分解により容易にアミノ基を導入できた。
【００４１】
その後、トリクレン等の塩素系溶媒を添加して撹拌洗浄すると、表面に反応性の官能基、例えばエポキシ基を有する化学吸着単分子膜で被われたｎ型シリコン微粒子５、あるいはアミノ基を有する化学吸着単分子膜で被われたｎ型シリコン微粒子６をそれぞれ作製できた。
【００４２】
【化３】
2007173517.tif 000005
【００４３】
【化４】
2007173517.tif 000006
【００４４】
なお、この被膜はナノメートルレベルの膜厚で極めて薄いため、粒子径を損なうことはなかった。また、処理部は、被膜がナノメートルレベルの膜厚で極めて薄いため、粒子径を損なうことはなかった。さらに、この被膜は耐電圧が０．１V以下のため電気絶縁機能はほとんどなく、シリコンの酸化の進行を防止できる機能があった。
【００４５】
一方、洗浄せずに空気中に取り出すと、反応性はほぼ変わらないが、溶媒が蒸発し粒子表面に残った化学吸着剤が表面で空気中の水分と反応して、単分子膜に比べるとやや厚いが、表面に前記化学吸着剤よりなる極薄のポリマー膜が形成されたｎ型シリコン微粒子が得られた。
【実施例２】
【００４６】
実施例１と同様に、まず、ＩＴＯ透明電極１１の形成されたガラス基板１２を用意し、よく乾燥した。次に、化学吸着剤として機能部位に反応性の官能基、例えば、エポキシ基あるいはイミノ基と他端にアルコキシシリル基を含む薬剤、例えば、前記式（化１）（あるいは（化２））に示した薬剤を９９重量％、シラノール縮合触媒として、例えば、ジブチル錫ジアセチルアセトナートを１重量％となるようそれぞれ秤量し、シリコーン溶媒、例えば、ヘキサメチルジシロキサン溶媒に１重量％程度の濃度（好ましくい化学吸着剤の濃度は、０．５〜３％程度）になるように溶かして化学吸着液を調製した。
【００４７】
次に、この吸着液に、ガラス基板１２を漬浸して普通の空気中（相対湿度４５％）で２時間程度反応させた。このとき、ＩＴＯ透明電極１１表面には水酸基１３が多数含まれている（図２（ａ））ので、前記化学吸着剤の−Ｓｉ（ＯＣＨ３）基と前記水酸基がシラノール縮合触媒の存在下で脱アルコール（この場合は、脱ＣＨ３ＯＨ）反応し、前記式（化３）（あるいは（化４））に示したような結合を形成し、ＩＴＯ透明電極１１表面全面に亘り表面と化学結合したエポキシ基を含む化学吸着単分子膜１４（図２（ｂ））（あるいはアミノ基を含む化学吸着膜１５（図２（ｃ）））が約１ナノメートル程度の膜厚で形成される。
【００４８】
その後、トリクレン等の塩素系溶媒を用いて洗浄すると、表面に反応性の官能基、例えば、ＩＴＯ透明電極１１がエポキシ基を有する化学吸着単分子膜で被われたガラス基板１６、あるいは、アミノ基を有する化学吸着単分子膜で被われたガラス基板１７がそれぞれ作製できた。（図２（ｂ）、２（ｃ））
【００４９】
なお、この被膜はナノメートルレベルの膜厚で極めて薄いため、ＩＴＯ透明電極１１の導電性やガラス基板１２の透明性を損なうことはなかった。
一方、洗浄せずに空気中に取り出すと、絶縁性や、透明性、反応性はほぼ変わらないが、溶媒が蒸発しＩＴＯ透明電極表面に残った化学吸着剤が表面で空気中の水分と反応して、表面に前記化学吸着剤よりなる極薄のポリマー膜が形成されたガラス基板が得られた。
【実施例３】
【００５０】
次に、前記エポキシ基を有する化学吸着単分子膜で被われたＩＴＯ透明電極表面１１表面に、アミノ基を有する化学吸着単分子膜で被われたｎ型シリコン微粒子６（前記アミノ基を有する化学吸着単分子膜で被われたＩＴＯ透明電極表面と、エポキシ基を有する化学吸着単分子膜で被われたｎ型シリコン微粒子の組み合わせでもよい。）をアルコールに分散させて塗布し、１００℃程度に加熱すると、ＩＴＯ透明電極表面のエポキシ基と接触しているｎ型シリコン微粒子表面のアミノ基が下記式（化５）に示したような反応で付加してシリコン微粒子とＩＴＯ透明電極表面は二つの単分子膜を介して結合固化した。なお、このとき、超音波を当てながらアルコールを蒸発させると、被膜の膜厚均一性を向上できた。
【００５１】
【化５】
2007173517.tif 000007
【００５２】
そこで、再びアルコールで透明基板表面を洗浄し、余分な未反応のアミノ基を有する化学吸着単分子膜で被われたｎ型シリコン微粒子を洗浄除去すると、ガラス基板１６表面のＩＴＯ透明電極１１のエポキシ基を介して共有結合したアミノ基を有する化学吸着単分子膜で被われたｎ型シリコン微粒子を１層のみ並べた状態で、且つ粒子サイズレベルで均一厚みの単層ｎ型シリコン微粒子膜１８が形成できた。（図３（ａ））
なお、ｎ型シリコン微粒子の単層シリコン微粒子膜の厚みが１００ｎｍ以下であり、極めて均一性が良かったので、干渉色も全く見えなかった
【００５３】
一方、アミノ基を有する化学吸着単分子膜で被われたＩＴＯ透明電極表面に、エポキシ基を有する化学吸着単分子膜で被われたｎ型シリコン微粒子の被膜を形成した場合には、ＩＴＯ透明電極表面に共有結合したエポキシ基を有する化学吸着単分子膜で被われたｎ型シリコン微粒子を１層のみ並べた状態で、且つ粒子サイズレベルで均一厚みの単層シリコン微粒子膜が形成できた。
【００５４】
次に、前記アミノ基を有する化学吸着単分子膜で被われたｎ型シリコン微粒子膜の表面に、実施例１と同様の方法で作成したエポキシ基を有する化学吸着単分子膜で被われたｐ型シリコン微粒子１９をアルコールに分散させて塗布し、１００℃程度に加熱すると、アミノ基を有する化学吸着単分子膜で被われた単層ｎ型シリコン微粒子膜１８と接触しているｐ型シリコン微粒子表面のエポキシ基が前記と同様の反応で付加してｎ型およびｐ型シリコン微粒子は二つの単分子膜を介して結合固化した。そこで、再びアルコールで透明基板表面を洗浄し、余分な未反応のエポキシ基を有する化学吸着単分子膜で被われたｐ型シリコン微粒子を洗浄除去すると、ガラス基板１６表面のＩＴＯ透明電極１１のエポキシ基を介して共有結合したアミノ基を有する化学吸着単分子膜で被われたｎ型シリコン微粒子膜１８の表面に、エポキシ基を有する化学吸着単分子膜で被われたｐ型シリコン微粒子を１層のみ並べた状態で、且つ粒子サイズレベルで均一厚みの単層ｐ型シリコン微粒子膜２０が形成できた。（図３（ｂ））。
【００５５】
最後に、裏面電極として、Ａｌ膜２１を蒸着形成すると、ガラス基板側から入射する光２２を受光する太陽電池を作成できた。
【実施例４】
【００５６】
さらに、半導体層の膜厚を厚くしたい場合、実施例３に引き続き、単層のｎ型シリコン微粒子膜、あるいは単層のｐ型シリコン微粒子膜形成後、それぞれ、エポキシ基あるいはアミノ基が交互に組み合わされるように、単層のｎ型シリコン微粒子膜、あるいは単層のｐ型シリコン微粒子膜を複数層形成すれば、容易に膜厚は制御できた。
【００５７】
例えば、共有結合したアミノ基を有する化学吸着単分子膜で被われたｎ型シリコン微粒子が１層のみ並べた状態で、且つ粒子サイズレベルで均一厚みの単層シリコン微粒子膜１７が形成されたＩＴＯ透明電極１１表面に、エポキシ基を有する化学吸着単分子膜で被われたｎ型シリコン微粒子５をアルコールに分散させて塗布し、１００℃程度に加熱すると、アミノ基を有する化学吸着単分子膜で被われたｎ型シリコン微粒子の単層シリコン微粒子膜が形成されたガラス基板表面のアミノ基と接触しているｎ型シリコン微粒子表面のエポキシ基が前記式（化５）に示したような反応で付加して、ＩＴＯ透明電極１１表面にアミノ基を有する化学吸着単分子膜で被われたシリコン微粒子とエポキシ基を有する化学吸着単分子膜で被われたｎ型シリコン微粒子は、二つの単分子膜を介して結合固化した。
【００５８】
そこで、再びアルコールで透明基板表面を洗浄し、余分で未反応のエポキシ基を有する化学吸着単分子膜で被われたｎ型シリコン微粒子を洗浄除去すると、ＩＴＯ透明電極１１表面に共有結合した２層目のｎ型シリコン微粒子が１層のみ並んだ状態で、且つ粒子サイズレベルで均一厚みの２層構造の単層ｎ型シリコン微粒子膜が形成できた。
以下同様に、アミノ基を有する化学吸着単分子膜で被われたｐ型シリコン微粒子とエポキシ基を有する化学吸着単分子膜で被われたｐ型シリコン微粒子を交互に積層すると、半導体部が累積構造のシリコン微粒子膜で構成された任意の厚みの太陽電池を製造できた。
【００５９】
なお、ここで、ｐ型およびｎ型シリコン微粒子の表面の反応性の単分子膜は、シリコン微粒子を累積製膜する働き、およびｐ型およびｎ型シリコン微粒子の空気中での酸化を防ぐ働きをする。また、この反応性の単分子膜は、厚みが１ｎｍ程度であるため、シリコンの導電を妨げることはほとんどなかった。
さらに、ここでシリコン微粒子の粒径を１００ nmから１nmの間で制御することで、吸収波長域を赤外光から可視光域まで制御できた。
【００６０】
なお、上記実施例１および２では、反応性基を含む化学吸着剤として式（化１）あるいは（化２）に示した物質を用いたが、上記のもの以外にも、下記（１）〜（１６）に示した物質が利用できた。
(１) （ＣＨ２ＯＣＨ）ＣＨ2Ｏ(ＣＨ2)７Ｓｉ(ＯＣＨ３)3 
(２) （ＣＨ２ＯＣＨ）ＣＨ2Ｏ(ＣＨ2)１１Ｓｉ(ＯＣＨ３)3
(３) （ＣＨ２ＣＨＯＣＨ（ＣＨ２）２）ＣＨ(ＣＨ2)２Ｓｉ(ＯＣＨ３)3
(４) （ＣＨ２ＣＨＯＣＨ（ＣＨ２）２）ＣＨ(ＣＨ2)４Ｓｉ(ＯＣＨ３)3 
(５) （ＣＨ２ＣＨＯＣＨ（ＣＨ２）２）ＣＨ(ＣＨ2)６Ｓｉ(ＯＣＨ３)3
(６) （ＣＨ２ＯＣＨ）ＣＨ2Ｏ(ＣＨ2)７Ｓｉ(ＯＣ２Ｈ５)3 
(７) （ＣＨ２ＯＣＨ）ＣＨ2Ｏ(ＣＨ2)１１Ｓｉ(ＯＣ２Ｈ５)3 
(８) （ＣＨ２ＣＨＯＣＨ（ＣＨ２）２）ＣＨ(ＣＨ2)２Ｓｉ(ＯＣ２Ｈ５)3
(９) （ＣＨ２ＣＨＯＣＨ（ＣＨ２）２）ＣＨ(ＣＨ2)４Ｓｉ(ＯＣ２Ｈ５)3 
(１０) （ＣＨ２ＣＨＯＣＨ（ＣＨ２）２）ＣＨ(ＣＨ2)６Ｓｉ(ＯＣ２Ｈ５)3
(１１)  Ｈ2Ｎ (ＣＨ2)５Ｓｉ(ＯＣＨ３)3 
(１２)  Ｈ2Ｎ (ＣＨ2)７Ｓｉ(ＯＣＨ３)3
(１３)  Ｈ2Ｎ (ＣＨ2)９Ｓｉ(ＯＣＨ３)3
(１４)  Ｈ2Ｎ (ＣＨ2)５Ｓｉ(ＯＣ２Ｈ５)3
(１５)  Ｈ2Ｎ (ＣＨ2)７Ｓｉ(ＯＣ２Ｈ５)3
(１６)  Ｈ2Ｎ (ＣＨ2)９Ｓｉ(ＯＣ２Ｈ５)3
ここで、（ＣＨ２ＯＣＨ）−基は、下記式（化６）で表される官能基を表し、（ＣＨ２ＣＨＯＣＨ（ＣＨ２）２）ＣＨ−基は、下記式（化７）で表される官能基を表す。
【００６１】
【化６】
2007173517.tif 000008
【００６２】
【化７】
2007173517.tif 000009
【００６３】
なお、実施例１および２に置いて、シラノール縮合触媒には、カルボン酸金属塩、カルボン酸エステル金属塩、カルボン酸金属塩ポリマー、カルボン酸金属塩キレート、チタン酸エステル及びチタン酸エステルキレート類が利用可能である。さらに具体的には、酢酸第１錫、ジブチル錫ジラウレート、ジブチル錫ジオクテート、ジブチル錫ジアセテート、ジオクチル錫ジラウレート、ジオクチル錫ジオクテート、ジオクチル錫ジアセテート、ジオクタン酸第１錫、ナフテン酸鉛、ナフテン酸コバルト、２−エチルヘキセン酸鉄、ジオクチル錫ビスオクチリチオグリコール酸エステル塩、ジオクチル錫マレイン酸エステル塩、ジブチル錫マレイン酸塩ポリマー、ジメチル錫メルカプトプロピオン酸塩ポリマー、ジブチル錫ビスアセチルアセテート、ジオクチル錫ビスアセチルラウレート、テトラブチルチタネート、テトラノニルチタネート及びビス（アセチルアセトニル）ジープロピルチタネートを用いることが可能であった。
【００６４】
また、膜形成溶液の溶媒としては、水を含まない有機塩素系溶媒、炭化水素系溶媒、あるいはフッ化炭素系溶媒やシリコーン系溶媒、あるいはそれら混合物を用いることが可能であった。なお、洗浄を行わず、溶媒を蒸発させて粒子濃度を上げようとする場合には、溶媒の沸点は５０〜２５０℃程度がよい。さらに、吸着剤がアルコキシシラン系の場合で且つ溶媒を蒸発させて有機被膜を形成する場合には、前記溶媒に加え、メタノール、エタノール、プロパノール等のアルコール系溶媒、あるいはそれら混合物が使用できた。
【００６５】
具体的に使用可能なものは、クロロシラン系非水系の石油ナフサ、ソルベントナフサ、石油エーテル、石油ベンジン、イソパラフィン、ノルマルパラフィン、デカリン、工業ガソリン、ノナン、デカン、灯油、ジメチルシリコーン、フェニルシリコーン、アルキル変性シリコーン、ポリエーテルシリコーン、ジメチルホルムアミド等を挙げることができる。
【００６６】
また、フッ化炭素系溶媒には、フロン系溶媒や、フロリナート（３Ｍ社製品）、アフルード（旭ガラス社製品）等がある。なお、これらは１種単独で用いても良いし、良く混ざるものなら２種以上を組み合わせてもよい。さらに、クロロホルム等有機塩素系の溶媒を添加しても良い。
【００６７】
一方、上述のシラノール縮合触媒の代わりに、ケチミン化合物又は有機酸、アルジミン化合物、エナミン化合物、オキサゾリジン化合物、アミノアルキルアルコキシシラン化合物を用いた場合、同じ濃度でも処理時間を半分〜２／３程度まで短縮できた。
【００６８】
さらに、シラノール縮合触媒とケチミン化合物、又は有機酸、アルジミン化合物、エナミン化合物、オキサゾリジン化合物、アミノアルキルアルコキシシラン化合物を混合（１：９〜９：１範囲で使用可能だが、通常１：１前後が好ましい。）して用いると、処理時間をさらに数倍早く（３０分程度まで）でき、製膜時間を数分の一まで短縮できる。
【００６９】
例えば、シラノール触媒であるジブチル錫オキサイドをケチミン化合物であるジャパンエポキシレジン社のＨ３に置き換え、その他の条件は同一にしてみたが、反応時間を１時間程度にまで短縮できた他は、ほぼ同様の結果が得られた。
【００７０】
さらに、シラノール触媒を、ケチミン化合物であるジャパンエポキシレジン社のＨ３と、シラノール触媒であるジブチル錫ビスアセチルアセトネートの混合物（混合比は１：１）に置き換え、その他の条件は同一にしてみたが、反応時間を３０分程度に短縮できた他は、ほぼ同様の結果が得られた。
【００７１】
したがって、以上の結果から、ケチミン化合物や有機酸、アルジミン化合物、エナミン化合物、オキサゾリジン化合物、アミノアルキルアルコキシシラン化合物がシラノール縮合触媒より活性が高いことが明らかとなった。
【００７２】
さらにまた、ケチミン化合物や有機酸、アルジミン化合物、エナミン化合物、オキサゾリジン化合物、アミノアルキルアルコキシシラン化合物の内の１つとシラノール縮合触媒を混合して用いると、さらに活性が高くなることが確認された。
【００７３】
なお、ここで、利用できるケチミン化合物は特に限定されるものではないが、例えば、２，５，８−トリアザ−１，８−ノナジエン、３，１１−ジメチル−４，７，１０−トリアザ−３，１０−トリデカジエン、２，１０−ジメチル−３，６，９−トリアザ−２，９−ウンデカジエン、２，４，１２，１４−テトラメチル−５，８，１１−トリアザ−４，１１−ペンタデカジエン、２，４，１５，１７−テトラメチル−５，８，１１，１４−テトラアザ−４，１４−オクタデカジエン、２，４，２０，２２−テトラメチル−５，１２，１９−トリアザ−４，１９−トリエイコサジエン等がある。
【００７４】
また、利用できる有機酸としても特に限定されるものではないが、例えば、ギ酸、あるいは酢酸、プロピオン酸、ラク酸、マロン酸等があり、ほぼ同様の効果があった。
【産業上の利用可能性】
【００７５】
上記実施例１〜４では、シリコン微粒子を用いた太陽電池を例として説明したが、本発明はシリコン半導体に限定されるものではない。同じ化学反応が適用できる半導体ならどのような半導体微粒子にでも適用可能である。
さらに、本発明の方法の用途は、太陽電池に限定されるものでもない。光センサーの製作にも適用できることはいうまでもない。
【図面の簡単な説明】
【００７６】
【図１】本発明の第１の実施例におけるシリコン微粒子表面の反応を分子レベルまで拡大した概念図であり、（ａ）は反応前のｎ型シリコン微粒子表面の図、（ｂ）は、エポキシ基を含む単分子膜が形成された後の図、（ｃ）は、アミノ基を含む単分子膜が形成された後の図を示す。
【図２】本発明の第２の実施例におけるガラス基板表面での反応を分子レベルまで拡大した概念図であり、（ａ）は反応前のＩＴＯ電極表面の図、（ｂ）は、エポキシ基を含む単分子膜が形成された後の図、（ｃ）は、アミノ基を含む単分子膜が形成された後の図を示す。
【図３】本発明の第３の実施例におけるガラス基板表面の反応を分子レベルまで拡大した概念図であり、（ａ）は単層ｎ型シリコン微粒子膜がＩＴＯ電極表面に形成された透明基板表面の図、（ｂ）は、単層ｎ型シリコン微粒子膜表面に、さらに単層ｐ型シリコン微粒子膜が１層形成された太陽電池の断面概念図を示す。
【符号の説明】
【００７７】
１  ｎ型シリコン微粒子
２  水酸基
３  エポキシ基を含む単分子膜
４  アミノ基を含む単分子膜
５  エポキシ基を含む単分子膜で被われたｎ型シリコン微粒子
６  アミノ基を含む単分子膜で被われたｎ型シリコン微粒子
１１  ＩＴＯ電極
１２  ガラス基板
１３  水酸基
１４  エポキシ基を含む単分子膜
１５  アミノ基を含む単分子膜
１６  エポキシ基を含む単分子膜で被われたガラス基板
１７  アミノ基を含む単分子膜で被われたガラス基板
１８  単層ｎ型シリコン微粒子膜
１９  エポキシ基を含む単分子膜で被われたｐ型シリコン微粒子
２０  単層ｐ型シリコン微粒子膜
２１  Ａｌ膜
２２  入射する光
【図１】
2007173517.tif 000010
【図２】
2007173517.tif 000011
【図３】
2007173517.tif 000012